(57)【要約】【課題】黒色めっき鋼板等の水蒸気処理製品における酸化被膜の品質を、高い精度で容易かつ短時間で評価することができる水蒸気処理製品の品質評価方法を提供する。【解決手段】水蒸気処理により表面に酸化被膜が形成された水蒸気処理製品の品質評価方法であって、水蒸気処理製品から試験片１００を切り出し、試験片１００に含有される酸素の量を測定し、酸素の量の測定値に基づいて、試験片の表面の明度および試験片における酸化被膜の厚みの少なくとも一方を評価することを特徴とする。【選択図】図１
2018173378.tif 000002
【特許請求の範囲】
【請求項１】
水蒸気処理により表面に酸化被膜が形成された水蒸気処理製品の品質評価方法であって、
前記水蒸気処理製品から試験片を切り出し、
前記試験片に含有される酸素の量を測定し、
前記酸素の量の測定値に基づいて、前記試験片の表面の明度および前記試験片における前記酸化被膜の厚みの少なくとも一方を評価する
ことを特徴とする、水蒸気処理製品の品質評価方法。
【請求項２】
前記水蒸気処理製品は、鋼板と、当該鋼板の表面に一体に設けられためっき層とを含み、
前記試験片は、前記鋼板から切り出された鋼板切り出し部と、前記鋼板切り出し部の表面に一体に設けられためっき層切り出し部とを含み、
前記酸素の量の測定は、前記鋼板切り出し部と前記めっき層切り出し部とが一体とされたままの試験片を酸素量測定装置に供給することにより行われる
ことを特徴とする、請求項１に記載の水蒸気処理製品の品質評価方法。
【発明の詳細な説明】
【技術分野】
【０００１】
本発明は、めっき鋼板等に水蒸気処理を行うことにより製造された水蒸気処理製品の品質を評価する方法に関する。
【背景技術】
【０００２】
建築物の屋根材や外装材、家電製品、自動車などの分野では、意匠性などの観点から黒色の外観を有する鋼板のニーズが高まっている。鋼板の表面を黒色化する方法としては、鋼板の表面に黒色塗料を塗布して黒色塗膜を形成する方法があるが、黒色塗膜を形成せずに、めっき鋼板の金属光沢および銀白色の色調を遮蔽して、めっき層そのものを酸化させて黒色化する方法が提案されている。例えば、特許文献１、２には、溶融Ａｌ、Ｍｇ含有Ｚｎめっき鋼板を、密閉容器の内部で水蒸気と接触させて、黒色化した酸化皮膜を溶融Ａｌ、Ｍｇ含有Ｚｎめっき層に形成させる方法が記載されている。
【０００３】
なお、以下の説明では、めっき鋼板等の被処理物のめっき層を黒色化するために、密閉容器の内部で被処理物に水蒸気を接触させることを、単に「水蒸気処理」ともいう。
【０００４】
ところで、めっき層の酸化の程度が適切でない場合には、以下の問題が生じる虞がある。すなわち、めっき層が十分に酸化されていない場合には、めっき層表面の明度が高過ぎて、十分な黒色外観が得られない虞がある。また、めっき層が過度に酸化された場合には、酸化被膜の厚みが過度に大きくなり、めっき層が脆化する虞がある。めっき層が脆化すると、めっき層の耐食性が低下したり、めっき鋼板の曲げ加工時に酸化被膜が粉末状に剥がれてパウダーが発生する虞がある。黒色めっき鋼板を曲げ加工する際に、上記パウダーが加工用金型に付着すると、パウダーが酸化被膜の表面を疵付けたり、成形性が阻害される虞がある。このため、黒色めっき鋼板の酸化被膜の品質を確保するためには、黒色めっき鋼板のめっき層表面の明度および酸化被膜の厚みを評価し、その評価を黒色めっき鋼板の製造工程（めっき層の水蒸気処理工程）にフィードバックして、品質管理に活用する必要がある。そこで、従来、めっき層表面の明度と、めっき層における酸化被膜の厚みとについて、それぞれ、評価基準が設定されていた。
【０００５】
従来、めっき層表面の明度（Ｌ＊値）は、分光型色差計を用いて測定されていた。そして、その測定結果を評価基準（明度の基準値）と比較することにより、表面明度が評価されていた。
【０００６】
一方、酸化被膜厚みは、以下の方法で評価されていた。詳しく説明すると、まず、黒色めっき鋼板から試験片を切り出し、その試験片を液状エポキシ樹脂に埋め込む。エポキシ樹脂の硬化後、試験片の端面が露出するようにエポキシ樹脂および試験片を面一に研磨する。そして、試験片の端面を顕微鏡で観察し、酸化被膜の厚みを測定する。その後、酸化被膜厚みの平均値を評価基準（厚みの基準値）と比較することにより、酸化被膜厚みが評価されていた。
【先行技術文献】
【特許文献】
【０００７】
【特許文献１】特許第５３３５１５９号公報
【特許文献２】特許第６０７２９５２号公報
【発明の概要】
【発明が解決しようとする課題】
【０００８】
しかしながら、酸化被膜厚みの上記評価方法および表面明度の上記評価方法には、以下の問題がある。すなわち、酸化被膜厚みの上記評価方法は、試験片の液状エポキシ樹脂への埋め込みと硬化、エポキシ樹脂および試験片の研磨、顕微鏡による観察など、煩雑な作業を必要とする上に、液状エポキシ樹脂が硬化するまでに長時間を要し、評価を終えるまでに長時間（２日以上）かかるという問題がある。また、試験片の端面のみを観察するので、観察の範囲が局部的であり、広い範囲に渡って平均的な酸化被膜の厚みを高い精度で評価することが難しいという問題もある。また、表面明度の上記評価方法では、酸化被膜厚みの上記評価方法では用いない分光型色差計が必要とされる。このため、酸化被膜厚みと表面明度の双方を評価する場合には、評価の作業効率が低くなるという問題がある。
【０００９】
そこで、本願発明では、黒色めっき鋼板等の水蒸気処理製品における酸化被膜の品質を、高い精度で容易かつ短時間で評価することができる水蒸気処理製品の品質評価方法を提供することを目的とする。
【課題を解決するための手段】
【００１０】
（１）水蒸気処理により表面に酸化被膜が形成された水蒸気処理製品の品質評価方法であって、前記水蒸気処理製品から試験片を切り出し、前記試験片に含有される酸素の量を測定し、前記酸素の量の測定値に基づいて、前記試験片の表面の明度および前記試験片における前記酸化被膜の厚みの少なくとも一方を評価することを特徴とする、水蒸気処理製品の品質評価方法。
【００１１】
本発明者らが上記（１）の発明に想到するに至った経緯について説明する。本発明者らは、上記課題を解決するために、水蒸気処理により表面に酸化被膜が形成された水蒸気処理製品（以下、単に「水蒸気処理製品」と称する）に含有される酸素の量と、水蒸気処理製品における酸化被膜の厚みとの関係を調べた。図３は、水蒸気処理製品の試験片に含有される酸素の量（以下、「含有酸素量」と称する場合がある）の測定値（縦軸の値）と、上記試験片における酸化被膜の厚みの平均値（横軸の値）との関係を示すグラフである。図３には、酸化被膜の厚みの平均値（以下、「酸化被膜厚み」と称する）が増加すると、含有酸素量も増加する傾向があることが示されている。そして、図３においては、酸化被膜厚みと含有酸素量とは、一対一で対応している。このことから、本発明者らは、酸化被膜厚みと含有酸素量との間には明確な相関関係があることを見出した。
【００１２】
また、本発明者らは、上記課題を解決するために、酸化被膜厚みと、水蒸気処理製品の表面の明度（以下、単に「表面明度」と称する）との関係を調べた。図４は、酸化被膜厚み（横軸の値）と、表面明度（縦軸の値）との関係を示すグラフである。図４には、酸化被膜厚みが増加すると、表面明度が減少する傾向があることが示されている。そして、図４においては、酸化被膜厚みと、表面明度とは、一対一で対応している。したがって、図３および図４から、含有酸素量が増加すると表面明度が減少する傾向にあり、含有酸素量と表面明度とは一対一に対応することがわかる。このことから、本発明者らは、含有酸素量と表面明度との間には明確な相関関係があることを見出した。
【００１３】
本発明者らは、含有酸素量と酸化被膜厚みとの間、および、含有酸素量と表面明度との間に、それぞれ明確な相関関係があることに着目し、上記（１）の発明に想到するに至った。
【００１４】
上記（１）の構成では、試験片に含有される酸素の量（含有酸素量）を測定し、その測定値に基づいて、表面明度および酸化被膜厚みの少なくとも一方を評価する。含有酸素量の測定は、従来のような試験片のエポキシ樹脂への埋め込み、エポキシ樹脂の硬化、エポキシ樹脂および試験片の研磨、顕微鏡での観察、という煩雑な一連の作業を行う場合と比べて、容易かつ短時間で行うことができる。また、含有酸素量に基づいて酸化被膜厚みを評価することで、従来のように試験片の端面のみを観察して酸化被膜厚みを評価する場合と比べて、広い領域を評価対象とすることができるので、酸化被膜厚みの評価の精度を高めることができる。また、含有酸素量を測定することにより、表面明度および酸化被膜厚みの双方を評価することができる。したがって、従来のように表面明度を評価するために分光型色差計を用い、酸化被膜厚みを評価するために顕微鏡を用いる場合と比べて、評価の作業効率を高めることができる。
【００１５】
（２）前記水蒸気処理製品は、鋼板と、当該鋼板の表面に一体に設けられためっき層とを含み、前記試験片は、前記鋼板から切り出された鋼板切り出し部と、前記鋼板切り出し部の表面に一体に設けられためっき層切り出し部とを含み、前記酸素の量の測定は、前記鋼板切り出し部と前記めっき層切り出し部とが一体とされたままの試験片を酸素量測定装置に供給することにより行われることを特徴とする、（１）に記載の水蒸気処理製品の品質評価方法。
【００１６】
上記（２）の構成では、酸素の量の測定は、鋼板切り出し部とめっき層切り出し部とが一体とされたままの試験片を酸素量測定装置に供給することにより行われる。つまり、鋼板切り出し部からめっき層切り出し部を分離させることなく、酸素の量の測定が行われる。したがって、酸素の量の測定をさらに容易かつ短時間で行うことができる。
【発明の効果】
【００１７】
本願発明によれば、黒色めっき鋼板等の水蒸気処理製品における酸化被膜の品質を、高い精度で容易かつ短時間で評価することができる。
【図面の簡単な説明】
【００１８】
【図１】本願発明に係る黒色めっき鋼板の品質評価方法のフローチャートである。
【図２】試験片の一例を示す斜視図である。
【図３】水蒸気処理製品（黒色めっき鋼板）の試験片に含有される酸素の量の測定値（縦軸の値）と、試験片における酸化被膜厚み（横軸の値）との関係を示すグラフである。
【図４】水蒸気処理製品（黒色めっき鋼板）の試験片の表面明度（縦軸の値）と、酸化被膜厚みの平均値（横軸の値）との関係を示すグラフである。
【図５】（ａ）〜（ｅ）は、５つの試験片の各々について、その断面を、含有酸素量の測定値、酸化被膜厚み、表面明度とともに模式的に示す図である。
【発明を実施するための形態】
【００１９】
以下、本実施形態における水蒸気処理製品の一例として、溶融Ａｌ、Ｍｇ含有Ｚｎめっき鋼板に水蒸気処理を施すことにより、黒色めっき鋼板を製造する場合を例に挙げて説明する。
【００２０】
なお、この明細書では、溶融Ａｌ、Ｍｇ含有Ｚｎめっき鋼板を、単に「めっき鋼板」と称することがある。また、溶融Ａｌ、Ｍｇ含有Ｚｎめっき鋼板の溶融Ａｌ、Ｍｇ含有Ｚｎめっき層を、単に「めっき層」と称することがある。さらに、溶融Ａｌ、Ｍｇ含有Ｚｎめっき鋼板の溶融Ａｌ、Ｍｇ含有Ｚｎめっき層を黒色化するために、密閉容器の内部で溶融Ａｌ、Ｍｇ含有Ｚｎめっき鋼板に水蒸気を接触させることを、単に「水蒸気処理」と称することがある。また、この明細書において、「表面」は「ひょうめん」を意味し、「表裏面」は「ひょうりめん」、つまり「おもてめん」および「うらめん」を意味する。
【００２１】
［黒色めっき鋼板の品質を評価する方法］
本願発明における水蒸気処理製品の一例である黒色めっき鋼板は、上述のように、ＡｌおよびＭｇを含有する溶融Ａｌ、Ｍｇ含有Ｚｎめっき鋼板を密閉容器の内部で水蒸気に接触させること（水蒸気処理）により製造されたものである。水蒸気処理により、黒色めっき鋼板のめっき層には、酸化被膜（黒色化されためっき層）が形成されている。
【００２２】
黒色めっき鋼板としては、例えば、基材鋼板と、当該基材鋼板の表裏面にそれぞれ一体に設けられためっき層と、を備えたものを品質評価の対象とすることができる。なお、基材鋼板の表裏面のうち、そのいずれか一方の面にのみめっき層が設けられたものを品質評価の対象としてもよい。
【００２３】
本願発明に係る黒色めっき鋼板の品質評価方法では、図１のフローチャートに示されているように、黒色めっき鋼板から試験片を切り出す第１工程（Ｓ２１０）と、試験片に含有されている酸素の量を測定する第２工程（Ｓ２２０）と、酸素の量の測定値に基づいて、黒色めっき鋼板の酸化被膜の厚みを評価する第３工程（Ｓ２３０）と、酸素の量の測定値に基づいて、黒色めっき鋼板の表面の明度を評価する第４工程（Ｓ２４０）と、第３工程における評価および第４工程における評価に基づいて、酸化被膜の品質を総合的に評価する第５工程（Ｓ２５０）とを、この順番で行う。
【００２４】
以下、各工程についてより詳しく説明する。
【００２５】
（第１工程）
第１工程（Ｓ２１０）では、黒色めっき鋼板から試験片（サンプル）１００（図５参照）を切り出す。
【００２６】
試験片１００の切り出し作業は、例えば、金型（パンチおよびダイ）を用いて黒色めっき鋼板を所定の形状に打ち抜くことにより行われる。試験片１００の形状および大きさは特に限定されるものではないが、例えば、直径８ｍｍの円板状とされる。なお、試験片１００の形状は、円板状以外の形状とすることも可能である。試験片１００は、黒色めっき鋼板から切り出された鋼板切り出し部１０１と、黒色めっき鋼板のめっき層から切り出され、かつ、鋼板切り出し部１０１の表面に一体に設けられためっき層切り出し部１０２とを含む（図２参照）。なお、図２に示される例では、試験片１００は、鋼板切り出し部１０１と、鋼板切り出し部１０１の表裏面にそれぞれ一体に設けられためっき層切り出し部１０２とを含んでいる。めっき層切り出し部１０２の表層には、酸化被膜１０３が形成されている。
【００２７】
（第２工程）
第２工程（Ｓ２２０）では、試験片１００に含有されている酸素の量を測定する。
【００２８】
含有酸素量の測定は、酸素の量を精度よく測定できる酸素量測定装置を用いて行うことができる。そのような酸素量測定装置としては、従来公知のものを採用することができる。従来公知の酸素量測定装置の一例としては、例えば、内部に試験片を挿入可能な黒鉛るつぼを有する分析炉と、当該分析炉にＨｅ（ヘリウム）などの不活性ガスを供給するガスボンベと、分析炉を通ったガスを分析することにより、試験片に含有されている酸素の量を測定する赤外線ガス分析計と、を備えたものを採用することができる。上記赤外線ガス分析計としては、例えば、ＮＤＩＲ（非分散型赤外線ガス分析計）、ＦＴＩＲ（フーリエ変換赤外線ガス分析計）などを挙げることができる。なお、酸素の量を精度よく測定できる装置であれば、上記以外の装置を用いることも可能である。
【００２９】
上記酸素量測定装置においては、黒鉛るつぼ内に試験片１００および金属溶剤が導入された後、ガスボンベから分析炉内に不活性ガスが供給され、その状態で分析炉により試験片１００が加熱溶融される。そして、試験片１００の溶融によって発生する一酸化炭素および二酸化炭素が赤外線ガス分析計により分析されて、試験片１００に含有される酸素の量が測定される。上記金属溶剤としては、例えば、Ｓｎ（スズ）ペレット、Ｎｉ（ニッケル）ペレットを用いることができる。
【００３０】
（第３工程）
第３工程（Ｓ２３０）では、黒色めっき鋼板のめっき層における酸化被膜厚みと含有酸素量との相関関係（図３参照）と、第２工程で測定された含有酸素量の測定値とに基づいて、含有酸素量の測定値に対応する酸化被膜厚みを評価する。
【００３１】
図３は、含有酸素量（縦軸の値）と、酸化被膜厚み（横軸の値）との関係を示すグラフである。このグラフは、本発明者らが含有酸素量と酸化被膜厚みとの対応関係を試験によって調べて、その対応関係をプロットすることにより作成したものである。なお、図３に示されている酸化被膜厚みは、黒色めっき鋼板の片面における酸化被膜厚みを表している。また、図３における含有酸素量（縦軸の値）は、第２工程で求めた含有酸素量を２で除することにより、黒色めっき鋼板の片面あたりの含有酸素量に換算したものである。
【００３２】
図３には、酸化被膜厚みが増加すると、含有酸素量も増加する傾向があることが示されている。さらに、図６においては、酸化被膜厚みと含有酸素量とが一対一で対応することが示されている。このことから、酸化被膜厚みと含有酸素量との間には明確な相関関係があることがわかる。
【００３３】
例えば、含有酸素量の測定値α１（ｇ／ｍ２）は、図３のグラフ上の点Ａを介して酸化被膜厚み（黒色めっき鋼板の片面における酸化被膜厚み）β１（μｍ）に対応する。また、含有酸素量の測定値α２（ｇ／ｍ２）は、点Ｂを介して酸化被膜厚みβ２（μｍ）に対応し、含有酸素量の測定値α３（ｇ／ｍ２）は、点Ｃを介して酸化被膜厚みβ３（μｍ）に対応し、含有酸素量の測定値α４（ｇ／ｍ２）は、点Ｄを介して酸化被膜厚みβ４（μｍ）に対応し、含有酸素量の測定値α５（ｇ／ｍ２）は、点Ｅを介して酸化被膜厚みβ５（μｍ）に対応する。
【００３４】
黒色めっき鋼板の曲げ加工時における酸化被膜の粉末状の剥離（パウダーの発生）を防止できる酸化被膜厚み（黒色めっき鋼板の片面におけるそれぞれの酸化被膜厚み）の範囲は、黒色めっき鋼板の曲げ加工試験によって調べることが可能である。その範囲がβＴＨ（μｍ）以下で、かつ、βＴＨ（μｍ）が含有酸素量αＴＨ（ｇ／ｍ２）に対応する場合を想定する。この場合には、含有酸素量の測定値がαＴＨ（ｇ／ｍ２）以下の範囲内であれば、酸化被膜厚みは適正であると評価することができる。
【００３５】
（第４工程）
第４工程（Ｓ２４０）では、酸化被膜厚みと含有酸素量との相関関係（図３参照）と、黒色めっき鋼板における表面明度と酸化被膜厚みとの相関関係（図４参照）と、第２工程で測定された含有酸素量の測定値と、に基づいて、含有酸素量の測定値に対応する表面明度を評価する。
【００３６】
図４は、表面明度（縦軸の値）と、酸化被膜厚み（横軸の値）との関係を示すグラフである。このグラフは、本発明者らが表面明度と酸化被膜厚みとの対応関係を試験によって調べて、その対応関係をプロットすることにより作成したものである。図４には、酸化被膜厚みが増加すると、表面明度が低下する傾向があることが示されている。さらに、図４においては、酸化被膜厚みと表面明度とが一対一で対応することが示されている。このことから、酸化被膜厚みと表面明度との間には明確な相関関係があることがわかる。また、酸化被膜厚みと含有酸素量との間には上述のように明確な相関関係がある（図３参照）。したがって、表面明度と含有酸素量との間には、明確な相関関係があることがわかる。
【００３７】
例えば、含有酸素量の測定値α１（ｇ／ｍ２）は、図３のグラフ上の点Ａを介して酸化被膜厚みβ１（μｍ）に対応し、酸化被膜厚みβ１（μｍ）は、図４のグラフ上の点Ａを介して表面明度（Ｌ＊値）γ１に対応する。また、含有酸素量の測定値α２（ｇ／ｍ２）は、点Ｂを介して酸化被膜厚みβ２（μｍ）に対応し、酸化被膜厚みβ２（μｍ）は、図４のグラフ上の点Ｂを介して表面明度γ２に対応する。含有酸素量の測定値α３（ｇ／ｍ２）は、図３の点Ｃを介して酸化被膜厚みβ３（μｍ）に対応し、酸化被膜厚みβ３（μｍ）は、図４のグラフ上の点Ｃを介して表面明度γ３に対応する。含有酸素量の測定値α４（ｇ／ｍ２）は、図３の点Ｄを介して酸化被膜厚みβ４（μｍ）に対応し、酸化被膜厚みβ４（μｍ）は、図４のグラフ上の点Ｄを介して表面明度γ４に対応する。含有酸素量の測定値α５（ｇ／ｍ２）は、図３の点Ｅを介して酸化被膜厚みβ５（μｍ）に対応し、酸化被膜厚みβ５（μｍ）は、図４の点Ｅを介して表面明度γ５に対応する。
【００３８】
美観性の高い黒色外観を得ることができる表面明度（Ｌ＊）の範囲は、黒色めっき鋼板の表面観察によって調べることが可能である。その表面明度の範囲がγＩＮ以下で、かつ、γＩＮが含有酸素量αＩＮ（ｇ／ｍ２）に対応する場合を想定する。この場合には、含有酸素量の測定値がαＩＮ（ｇ／ｍ２）以上の範囲内であれば、表面明度は適正であると評価することができる。
【００３９】
（第５工程）
第５工程（Ｓ２５０）では、第３工程における評価および第４工程における評価に基づいて、酸化被膜の品質を総合的に評価する。
【００４０】
上述の第３工程では、含有酸素量の測定値がαＴＨ（ｇ／ｍ２）以下の範囲内であれば、酸化被膜厚みは適正である（合格基準を満たす）と評価される。また、第４工程では、含有酸素量の測定値がαＩＮ（ｇ／ｍ２）以上の範囲内であれば、表面明度は適正である（合格基準を満たす）と評価される。これらの評価基準を踏まえ、第５工程では、含有酸素量の測定値がαＩＮ（ｇ／ｍ２）以上αＴＨ（ｇ／ｍ２）以下であれば、酸化被膜の品質が合格基準を満たす（合格である）と評価する。つまり、含有酸素量の測定値がこの範囲内にあれば、酸化被膜厚みおよび表面明度が共に適正であると評価されるため、酸化被膜の品質は総合的に合格であると評価される。これに対し、含有酸素量の測定値がαＩＮ（ｇ／ｍ２）より小さければ、酸化被膜厚みは適正であるが、表面明度は不適正であると評価されるため、酸化被膜の品質は総合的には不合格であると評価される。また、含有酸素量の測定値がαＴＨ（ｇ／ｍ２）より大きければ、表面明度は適正であるが、酸化被膜厚みは不適正であるため、酸化被膜の品質は総合的には不合格であると評価される。
【００４１】
＜実施例＞
以下、本願発明の実施例を説明することにより、本願発明の作用効果をより明確にする。
【００４２】
本実施例では、めっき鋼板１の表裏両面に酸化被膜を形成し、これにより、黒色めっき鋼板を作製した。その際、水蒸気処理時間が異なる５つの黒色めっき鋼板を作製した。そして、これらの黒色めっき鋼板を、パンチおよびダイを用いて直径８ｍｍの円形板状に打ち抜き、試験片１００（図２参照）を作製した。
【００４３】
次に、酸素量測定装置（堀場製作所製のＥＭＧＡ−９３０）を用い、試験片１００の含有酸素量（単位はｇ／ｍ２）を測定した。その際、金属溶剤として、０．５ｇのＳｎペレット（純度９９％）および０．５ｇのＮｉペレット（純度９９％）を、試験片１００と共に酸素量測定装置に投入した。
【００４４】
５つの試験片１００についての含有酸素量の測定値を、図３、４に示される相関関係に当てはめることにより、各試験片１００についての酸化被膜厚みおよび表面明度を求めた。その当てはめによる酸化被膜厚みおよび表面明度の算出は、図３、４に示される相関関係に基づいて酸化被膜厚みおよび表面明度を算出するプログラムを組み込んだパソコンを用いて行った。その算出結果を図５に示す。図５の（ａ）〜（ｅ）は、５つの試験片１００の各々について、その断面を、含有酸素量の測定値、酸化被膜厚みの算出値、表面明度の算出値とともに模式的に示す図である。
【００４５】
そして、５つの試験片１００についての評価を、上記した合格の判定基準に基づいて行った。この評価は、上記した合格の判定基準に基づいて合否を判定するプログラムを組み込んだパソコンを用いて行った。その結果、図５の（ｂ）、（ｃ）、（ｄ）に示される酸化被膜については、総合的に合格（酸化被膜厚みおよび表面明度の双方が適正）であると判定された。これに対し、図５の（ａ）に示される酸化被膜については、総合的に不合格（酸化被膜厚みは適正であるが、表面明度は不適正）であると判定された。また、図５の（ｅ）に示される酸化被膜については、総合的に不合格（表面明度は適正であるが、酸化被膜厚みは不適正）であると判定された。
【００４６】
（考察）
図５の（ａ）〜（ｅ）について、それぞれ、酸素量測定装置への試験片１００の投入後、約５分という短時間で酸素の量を測定し、その測定結果に基づいて、容易かつ短時間で酸化被膜厚みおよび表面明度を算出することができた。また、試験片１００の含有酸素量に基づいて酸化被膜厚みを評価することで、従来のように試験片の端面のみを観察して酸化被膜厚みを評価する場合と比べて、広い領域を評価対象とすることができる。したがって、酸化被膜厚みの評価の精度を高めることができる。なお、含有酸素量の測定値には、基材鋼板の含有酸素量も含まれているが、基材鋼板の含有酸素量は、酸化被膜の含有酸素量に比べて無視できる程小さい値なので、酸化被膜の含有酸素量の測定精度には殆ど影響しない。
【００４７】
（効果）
上記本願発明の方法によれば、黒色めっき鋼板等の水蒸気処理製品における酸化被膜の品質を、高い精度で容易かつ短時間で評価することができる。
【００４８】
なお、上記実施形態では、酸化被膜厚みおよび表面明度の双方を評価する場合について説明したが、酸化被膜厚みおよび表面明度のうち、いずれか一方のみを評価してもよい。
【産業上の利用可能性】
【００４９】
本願発明の方法では、黒色めっき鋼板等の水蒸気処理製品における酸化被膜の品質を、高い精度で容易かつ短時間で評価することができる。このため、その評価を黒色めっき鋼板の製造工程（水蒸気処理工程）にフィードバックして、黒色めっき鋼板の品質管理を行うことができる。これにより、意匠性および成形性に優れた黒色めっき鋼板を製造して、黒色めっき鋼板のより一層の普及に貢献することが期待される。
【符号の説明】
【００５０】
１    めっき鋼板
１００  試験片
１０１  鋼板切り出し部
１０２  めっき層切り出し部
１０３  酸化被膜
【図１】
2018173378.tif 000003
【図２】
2018173378.tif 000004
【図３】
2018173378.tif 000005
【図４】
2018173378.tif 000006
【図５】
2018173378.tif 000007